(57)【要約】      （修正有）【課題】タイヤの成型加硫工程時における生タイヤとの繰り返し離型性に優れるブラダー内添用離型剤と、繰り返し離型性に優れるブラダーと、該ブラダー内添用離型剤を用いてなるタイヤの製造方法と、を提供する。【解決手段】下記成分（Ａ）及び下記成分（Ｂ）から選ばれる少なくとも１種と、下記成分（Ｃ）とを含むブラダー内添用離型剤であって、上記成分（Ｃ）の重量と、上記成分（Ａ）及び上記成分（Ｂ）から選ばれる少なくとも１種の合計重量との比〔Ｃ／（Ａ＋Ｂ）〕が０．０５〜１０である、ブラダー内添用離型剤。成分（Ａ）：ワックス、成分（Ｂ）：金属石鹸、成分（Ｃ）：多価アルコール【選択図】なし【特許請求の範囲】
【請求項１】
下記成分（Ａ）及び下記成分（Ｂ）から選ばれる少なくとも１種と、下記成分（Ｃ）とを含むブラダー内添用離型剤であって、上記成分（Ｃ）の重量と、上記成分（Ａ）及び上記成分（Ｂ）から選ばれる少なくとも１種の合計重量との比〔Ｃ／（Ａ＋Ｂ）〕が０．０５〜１０である、ブラダー内添用離型剤。
成分（Ａ）：ワックス
成分（Ｂ）：金属石鹸
成分（Ｃ）：多価アルコール
【請求項２】
前記成分（Ａ）及び前記成分（Ｂ）が２０℃で固体であり、前記成分（Ｃ）が２０℃で粘度１００ｍＰａ・ｓ以上である、請求項１に記載のブラダー内添用離型剤。
【請求項３】
前記成分（Ａ）がパラフィンワックスを含み、前記成分（Ｂ）が炭素数１０〜１８の有機酸の非アルカリ金属塩を含む、請求項１又は２に記載のブラダー内添用離型剤。
【請求項４】
前記成分（Ｃ）が、グリセリン及びポリグリセリンから選ばれる少なくとも１種を含む、請求項１〜３のいずれかに記載のブラダー内添用離型剤。
【請求項５】
ゴム成分と、請求項１〜４のいずれかに記載のブラダー内添用離型剤とを含む、ブラダー。
【請求項６】
前記ゴム成分１００重量部に対して、前記成分（Ａ）及び前記成分（Ｂ）から選ばれる少なくとも１種の合計が０．１〜１０重量部、前記成分（Ｃ）が０．１〜１０重量部である、請求項５に記載のブラダー。
【請求項７】
請求項５又は６に記載のブラダーを加熱膨張させて生タイヤを金型に圧入し、加硫成型する加硫工程を含む、タイヤの製造方法。
【発明の詳細な説明】
【技術分野】
【０００１】
本発明は、ブラダー内添用離型剤に関する。より詳しくは、タイヤ加硫成型時に用いるブラダーゴム内に内添することによりタイヤとの間に潤滑、離型作用を発揮するブラダー内添型の離型剤に関する。
【背景技術】
【０００２】
タイヤの成型加硫に際して、ブラダーを成型加硫前の生タイヤの内側に挿入し、ブラダーを膨張させて、生タイヤを金型に押し付けて加熱加圧することで、成型加硫を行っている。この場合、ブラダーとタイヤ内面は、何れもゴムを素材としているために、両者の間に離型性が必要となってくる。
【０００３】
従来、タイヤの成型加硫には、インサイドペイントと称する離型剤をグリーンタイヤの内面にその都度塗布する方法や、グリーンタイヤとブラダーとの間の剥離を良くするためにブラダー表面にシリコーン系の離型剤を塗布する方法が行われてきた。
特許文献１では、ジアルキルポリシロキサンとポリアルキレングリコールとの重合体および雲母またはタルクからなる粉末離型剤組成物が提案されている。しかしながら、インサイドペイントをグリーンタイヤの内面にその都度塗布する方法は、工程が煩雑になるとともに、塗布時に機器周辺の汚れが発生するという問題がある。
そこで、インサイドペイントとは異なる方法として、ブラダー表面に離型剤をコーティングする方法がある。
特許文献２では、オルガノポリシロキサン、メチルハイドロジェンシロキサン、シリカおよび金属の有機酸塩を含有するシリコーン組成物により表面処理された加硫用ブラダーを用いる方法が提案されている。しかしながら、離型剤被膜とブラダーとの接着性が不十分であるので、成型加硫工程時の離型性が弱く、連続的に成型加硫する場合、短時間で離型被膜が劣化し、ブラダー寿命が尽きるまで１０回以上離型剤を塗布する必要がある。また、作業者のばらつきが大きく、均一に塗布することが難しく、安定な厚さの被膜を形成させることが難しいという欠点がある。
上記のように離型剤を塗布する工程を省略するのに、ブラダー製造時に離型剤を内添する方法も考えられている。
たとえば、特許文献３では、フッ素系樹脂を、ブラダーを構成するゴムに内添する方法が提案されている。しかしながら、フッ素樹脂粉末をゴム中に分散させているだけなので、離型性が十分ではない。また、フッ素樹脂の配合量が多くなってしまうと、ブラダーのゴム物性に悪影響が生じ、ブラダー寿命が縮まってしまうという問題もある。
【先行技術文献】
【特許文献】
【０００４】
【特許文献１】特開昭５２−８６４７７号公報
【特許文献２】特開昭６２−２７５７１１号公報
【特許文献３】特開平９−２３４７４４号公報
【発明の概要】
【発明が解決しようとする課題】
【０００５】
タイヤの成型加硫工程時における生タイヤとの繰り返し離型性に優れるブラダー内添用離型剤と、繰り返し離型性に優れるブラダーと、該ブラダー内添用離型剤を用いてなるタイヤの製造方法と、を提供する。
【課題を解決するための手段】
【０００６】
本発明者らは、上記課題を解決するために鋭意検討した結果、特定の２成分のうち少なくとも１種と、多価アルコール成分とを含有するブラダー内添用離型剤によって、上記課題が解決されることを見出し、本発明に到達した。
すなわち、本発明のブラダー内添用離型剤は、下記成分（Ａ）及び下記成分（Ｂ）から選ばれる少なくとも１種と、下記成分（Ｃ）とを含む。
成分（Ａ）：ワックス
成分（Ｂ）：金属石鹸
成分（Ｃ）：多価アルコール
【０００７】
前記成分（Ａ）及び前記成分（Ｂ）が２０℃で固体であり、前記成分（Ｃ）が２０℃で粘度１００ｍＰａ・ｓ以上であると好ましい。
前記成分（Ａ）がパラフィンワックスを含み、前記成分（Ｂ）が炭素数１０〜１８の有機酸の非アルカリ金属塩を含むと好ましい。
前記成分（Ｃ）が、グリセリン及びポリグリセリンから選ばれる少なくとも１種を含むと好ましい。
【０００８】
本発明のブラダーは、ゴム成分と、上記ブラダー内添用離型剤とを含む。
【０００９】
前記ゴム成分１００重量部に対して、前記成分（Ａ）及び前記成分（Ｂ）から選ばれる少なくとも１種の合計が０．１〜１０重量部、前記成分（Ｃ）が０．１〜１０重量部であると好ましい。
【００１０】
本発明のタイヤの製造方法は、上記ブラダーを加熱膨張させて生タイヤを金型に圧入し、加硫成型する加硫工程を含む。
【発明の効果】
【００１１】
本発明のブラダー内添用離型剤は、繰り返し離型性に優れる。
【発明を実施するための形態】
【００１２】
まず、本発明のブラダー内添用離型剤に配合される各成分について説明する。
【００１３】
〔成分（Ａ）：ワックス〕
本発明のブラダー内添用離型剤は、成分（Ａ）であるワックス及び後述する成分（Ｂ）である脂肪酸石鹸から選ばれる少なくとも１種を含有する。
この成分（Ａ）又は成分（Ｂ）は、ブラダー内添用離型剤の繰り返し離型性、すなわち、タイヤ成型を繰り返し行っても優れた離型性が保たれるという役割を果たしている。
当該成分（Ａ）又は成分（Ｂ）が離型性に優れる要因としては、ブラダーに内添すると、経時的にブラダー表面にブルームすることでブラダー表面をコーティングし、タイヤ成型加硫の際にブラダーとタイヤとの間に介在して離型性が発揮されるためと推定している。
また、当該成分（Ａ）又は成分（Ｂ）が繰り返し離型性に優れる要因としては、経時的にブラダー表面にブルームする速度が適度であるために、タイヤ成型時ごとにブラダー表面を適量分コーティングするためと推定している。
【００１４】
成分（Ａ）としては、ワックスであれば特に限定されないが、例えば、パラフィンワックス、マイクロクリスタリンワックス、ペトラタム等の石油系ワックス；多価アルコール脂肪酸エステル、ポリエチレンワックス、酸化ポリエチレン等の合成ワックス；木蝋、カルナバワックス、キャンデリラワックス、ミツロウ、ラノリン、ライスワックス、バナナワックス、サトウキビワックス等の動植物系ワックス；モンタンワックス、オゾケライト、セレシン等の鉱物系ワックス等が挙げられる。ワックスは、１種又は２種以上を併用してもよい。
これらの中でも、繰り返し離型性の点から、石油系ワックス、合成ワックス、動植物系ワックス、鉱物系ワックスが好ましく、動植物系ワックス、石油系ワックス、合成ワックスがさらに好ましく、動植物系ワックス、石油系ワックスが特に好ましく、石油系ワックスの中でも、パラフィンワックスが最も好ましい。
【００１５】
成分（Ａ）が２０℃で固体であると、離形性の観点から好ましい。ここでいう固体とは硬いか柔らかいかを問わず流動性のないものを意味する。
【００１６】
〔成分（Ｂ）：金属石鹸〕
成分（Ｂ）である金属石鹸は、繰り返し離型性を付与する成分である。本発明で使用する金属石鹸は、繰り返し離型性の観点から、炭素数１０〜１８の有機酸の非アルカリ金属塩であれば好ましく、１種又は２種以上を含んでも良い。
【００１７】
金属石鹸を構成する有機酸については、特に限定はないが、カプリン酸、ラウリン酸、ミリスチン酸、パルミチン酸、パルミトレイン酸、ステアリン酸、オレイン酸及びアラキン酸から選ばれる１種であればよく、２種以上を含んでも良い。
【００１８】
金属石鹸を構成する非アルカリ金属塩については、特に限定はないが、Ａｌ、Ａｇ、Ｂａ、Ｃａ、Ｃｅ、Ｃｄ、Ｃｏ、Ｃｒ、Ｃｕ、Ｆｅ、Ｈｇ、Ｍｇ、Ｍｎ、Ｎｉ、Ｐｂ、Ｓｎ、Ｔｈ、Ｔｉ、Ｚｎから選ばれる１種であればよく、２種以上を含んでも良い。
【００１９】
また、金属石鹸の平均粒径については、特に限定はないが、繰り返し離型性を考慮すると、好ましくは０．１〜２００μｍ、より好ましくは０．１〜１００μｍである。
【００２０】
〔成分（Ｃ）：多価アルコール〕
本発明のブラダー内添用離型剤に用いる成分（Ｃ）は、多価アルコールであり、上記成分（Ａ）又は上記成分（Ｂ）と併用することにより、繰り返し離型性に優れる成分である。
理由は定かではないが、成分（Ｃ）により、上記成分（Ａ）又は上記成分（Ｂ）が経時的にブルーミングした際の、ブラダー表面へのコーティング形態をより連続離型性を発現しやすい形態に調整する機能を有しているため、と推定している。
多価アルコールの形態としては２０℃で液状であるのが好ましく、２０℃における粘度は、１００ｍＰａ・ｓ以上が好ましく、５００ｍＰａ・ｓ以上がより好ましい。粘度の好ましい上限値は、１０万ｍＰａ・ｓである。
【００２１】
２価アルコール（水酸基数２の多価アルコール）としては、たとえば、ジエチレングリコール、トリエチレングリコール、テトラエチレングリコール、ペンタエチレングリコール、ヘキサエチレングリコール等のポリエチレングリコール類；ジプロピレングリコール、トリプロピレングリコール、テトラプロピレングリコール、ペンタプロピレングリコール、ヘキサプロピレングリコール等のポリプロピレング
リコール類；ジブチレングリコール、トリブチレングリコール、テトラブチレングリコール、ペンタブチレングリコール、ヘキサブチレングリコール等のポリブチレングリコール類；エチレングリコール、１，２−プロピレングリコール、１，３−プロピレングリコール、１，２−ブタンジオール、１，４−ブタンジオール、１，２−ペンタンジオール、１，５−ペンタンジオール、１，６−ヘキサンジオール、１，２−ヘキサンジオール、１，５−ヘキサンジオール、２，５−ヘキサンジオール、１，７−ヘプタンジオール、１，８−オクタンジオール、１，２−オクタンジオール、１，９−ノナンジオール、１，２−デカンジオール、１，１０−デカンジオール、１，２−デカンジオール、１，１２−ドデカンジオール、１，２−ドデカンジオール、１，１４−テトラデカンジオール、１，２−テトラデカンジオール、１，１６−ヘキサデカンジオール、１，２−ヘキサデカンジオール等の直鎖状アルキレン２価アルコール類；２−メチル−２，４−ペンタンジオール、３−メチル−１，５−ペンタンジオール、２−メチル−２−プロピル−１，３−プロパンジオール、２，４−ジメチル−２，４−ジメチルペンタンジオール、２，２−ジエチル−１，３−プロパンジオ−ル、２，２，４−トリメチル−１，３−ペンタンジオール、ジメチロールオクタン、２−エチル−１，３−ヘキサンジオール、２，５−ジメチル−２，５−ヘキサンジオール、２−メチル−１，８−オクタンジオール、２−ブチル−２−エチル−１，３−プロパンジオール、２，４−ジエチル−１，５−ペンタンジオール等の分岐状アルキレン２価アルコール類；１，２−シクロヘキサンジオール、１，４−シクロヘキサンジオール、１，４−シクロヘキサンジメタノール、１，２−シクロヘプタンジオール、トリシクロデカンジメタノール等の環状アルキレン２価アルコール類等を挙げることができる。
３価アルコール（水酸基数３の多価アルコール）としては、たとえば、グリセリン、トリメチロ−ルプロパン、１，２，６−ヘキサントリオール、３−メチルペンタン−１，３，５−トリオール、ヒドロキシメチルヘキサンジオール、トリメチロールオクタン等を挙げることができる。
【００２２】
４価以上のアルコールとしては、たとえば、ペンタエリスリトール、ソルビトール、ポリグリセリン類等を挙げることができる。
【００２３】
〔ブラダー内添用離型剤〕
本発明のブラダー内添用離型剤は、上記成分（Ａ）及び上記成分（Ｂ）から選ばれる少なくとも１種と、上記成分（Ｃ）とを含む。
上記成分（Ｃ）の重量と、上記成分（Ａ）及び上記成分（Ｂ）から選ばれる少なくとも１種の合計重量との比〔Ｃ／（Ａ＋Ｂ）〕は、０．０５〜１０であり、０．１〜８が好ましく、０．２〜５がより好ましく、０．３〜３がさらに好ましい。０．０５未満及び１０超では、成分（Ａ）及び成分（Ｂ）の合計量に対する成分（Ｃ）の量が適量でなく、本願効果を発揮できない。
本発明のブラダー内添用離型剤は、上記で説明した成分以外に必要に応じて、増粘剤、消泡剤、防腐剤等の添加剤を含有していてもよい。
本発明のブラダー内添用離型剤の製造方法については、上記成分（Ａ）及び上記成分（Ｂ）、上記成分（Ｃ）を混合する工程を含むものであれば、混合順序や使用する混合設備等について特に限定はない。
【００２４】
混合については、特に限定はなく、容器と攪拌翼といった極めて簡単な機構を備えた装置を用いて行うことができる。また、一般的な揺動または攪拌を行える粉体混合機を用いてもよい。粉体混合機としては、たとえば、リボン型混合機、垂直スクリュー型混合機等の揺動攪拌または攪拌を行える粉体混合機を挙げることができる。また、近年、攪拌装置を組み合わせたことにより効率のよい多機能な粉体混合機であるスーパーミキサー（株式会社カワタ製）およびハイスピードミキサー（株式会社深江製）、ニューグラムマシン（株式会社セイシン企業製）、ＳＶミキサー（株式会社神鋼環境ソリューション社製）等を用いてもよい。他には、たとえば、ジョークラッシャー、ジャイレトリークラッシャー、コーンクラッシャー、ロールクラッシャー、インパクトクラッシャー、ハンマークラッシャー、ロッドミル、ボールミル、振動ロッドミル、振動ボールミル、円盤型ミル、ジェットミル、サイクロンミル等の乾式粉砕機を用いてもよい。
【００２５】
本発明のブラダー内添用離型剤である上記成分（Ａ）及び上記成分（Ｂ）、上記成分（Ｃ）は、混合後の製品安定性を維持できない場合もあるため、予め混合した形態である必要はない。ブラダーゴムを製造する際の、混練り工程において上記成分（Ａ）及び上記成分（Ｂ）、上記成分（Ｃ）を別々に添加するのでも構わない。
【００２６】
〔ブラダー〕
本発明のブラダーは、ゴム成分と、上記ブラダー内添用離型剤とを含む。すなわち、本発明のブラダーは、ゴム成分と、上記成分（Ａ）及び上記成分（Ｂ）から選ばれる少なくとも１種と、上記成分（Ｃ）とを含む。場合によっては、補強用の短繊維を含む。補強用の短繊維は、特に限定されるものではないが、ポリビニルアルコール、芳香族ポリアミド、ナイロン、ポリエステル、ポリエチレン、天然セルロース等の繊維を使用することが好ましい。
上記成分（Ａ）、上記成分（Ｂ）及び上記成分（Ｃ）については、ブラダー内添用離型剤で記載したものを援用できる。
ゴム成分は、ブチルゴム（ＩＩＲ）および／またはハロゲン化ブチルゴムからなるブチル系ゴムを９０質量部以上含むと好ましい。
ハロゲン化ブチルゴムとしては、臭素化ブチルゴム（Ｂｒ−ＩＩＲ）、塩素化ブチルゴム（Ｃｌ−ＩＩＲ）が好ましい。
【００２７】
（その他成分）
本発明のブラダーは、成分（Ａ）〜（Ｃ）以外にも、亜鉛化合物、硫黄、オイル、カーボンブラック又はチアゾール類化合物等を含むのが好ましい。
亜鉛化合物としては、酸化亜鉛（ＺｎＯ）、ステアリン酸亜鉛等を挙げることができる。
硫黄としては、Ｓ８等を挙げることができる。
オイルとしては、パルミチン酸、ステアリン酸、オレイン酸、リノール酸、リノレン酸、リシノレイン酸等を挙げることができる。
カーボンブラックとしては、例えば、ＳＡＦ，ＩＳＡＦ，ＨＡＦ，ＦＥＦ，ＧＰＦなどのファーネス系カーボンブラックやアセチレンブラック、チャンネル系カーボンブラック等を挙げることができる。
【００２８】
チアゾール類化合物としては、例えば、促進剤ＴＴ（テトラメチルチウラムジスルフィド）、ジベンゾチアジルジスルフィド（ＭＢＴＳ）、メルカプトベンゾチアゾールのシクロヘキシルアミン塩（ＣＭＢＴ）、Ｎ−シクロヘキシル−２−ベンゾチアゾールスルフェンアミド（ＣＢＳ）、Ｎ−オキシジエチレン−２−ベンゾチアゾールスルフェンアミド（ＯＢＳ）、メルカプトベンゾチアゾール（ＭＢＴ）、Ｎ−ｔ−ブチル−２−ベンゾチアゾールスルフェンアミド（ＴＢＢＳ）等が挙げられ、これらチアゾール類化合物の中でも、促進剤ＴＴ（テトラメチルチウラムジスルフィド）、ジベンゾチアジルジスルフィドが特に好ましい。これらチアゾール類化合物は、１種単独で使用しても、２種以上を併用してもよく、従来市販されているものを利用することができる。
【００２９】
ブラダーの形状等について、特に限定はない。その形状としては、たとえば、シート状、フィルム状、ホース状、チューブ状、スポンジ状、パッキン、ベルト等を挙げることができ、加硫成形時に空気を外に逃がすための溝が刻まれていてもよい。
【００３０】
〔タイヤの製造方法〕
本発明のタイヤの製造方法は、まず、ブラダー製造工程を含む。
（ブラダー製造工程）
ブラダー製造工程は、
１）ゴム成分に、上記ブラダー内添用離型剤を添加し、亜鉛化合物等と、必要に応じて適宜選択した各種配合剤とを配合する配合工程
２）混練り工程、３）熱入れ工程、４）押出工程を含む。
（タイヤの製造方法）
未加硫のゴムを主体にビードワイヤーやタイヤコード等の必要な部材を組み合わせ、これらを接着して、生タイヤと呼ばれるタイヤ原形を準備する。
本発明のタイヤの製造方法は、上記ブラダー製造工程で得られたブラダーを加熱膨張させて生タイヤを金型に圧入し、加硫成型する加硫工程を含む製造方法であってもよく、本発明のタイヤの製造方法は、上記ブラダー内添用離型剤を含むブラダー及び／又は上記ブラダーを加熱膨張させて生タイヤを金型に圧入し、加硫成型する加硫工程を含む製造方法であってもよい。
【実施例】
【００３１】
以下に、ブラダー内添用離型剤の実施例、比較例について、具体的に説明する。なお、本発明はこれらの実施例に限定されるものではない。
最初に、ブラダー内添用離型剤の物性評価方法を説明する。
〔離型性評価〕
実施例で作製したブラダーと未加硫ゴムとを重ね合わせて、１６０℃、２ＭＰａの条件で２０分間プレス加硫した。加硫後にブラダーを室温まで冷却し、引張り試験機テンシロン（ＰＴ−２００Ｎ型、ミネベア株式会社）を用いて１００ｍｍ／ｍｉｎの速度下で剥離抗力（Ｎ／ｍｍ）を測定した。離型性の評価基準は以下のとおり。○を合格とした。
○：剥離抗力が０．０１Ｎ／ｍｍ未満
×：剥離抗力が０．０１Ｎ／ｍｍ以上
【００３２】
〔繰り返し離型性評価〕
上記と同様の方法で加硫を繰り返し行い、離型性が何回まで持続するか測定した。繰り返し加硫できる回数が多いほど、繰り返し離型性に優れる。繰り返し離型性の評価基準は以下の通り。◎と○を合格とした。
◎：１００回以上繰り返し加硫成型を行っても、持続して離型性が良好である。
○：３０回以上１００回未満の間、良好な離型性で繰り返し成型加硫を行える。
×：３０回未満の間、良好な離型性で繰り返し成型加硫を行える。
【００３３】
〔ブラダーゴム組成物の調整〕
以下に示す成分を所定量で混合し、ブラダーゴム組成物を調整した。一般的に、生タイヤ表面もブチルゴム主体であるため、このゴム組成物を未加硫ゴムとして離型性評価にも用いた。
ゴム成分
ＩＩＲゴム：１００重量部
ゴム成分以外のブラダーゴム組成物
ＺｎＯ：３重量部
Ｓ８：２重量部
ステアリン酸：１重量部
オイルファーネスブラック：５０重量部
促進剤ＴＴ（テトラメチルチウラムジスルフィド）：１重量部
【００３４】
〔実施例１〕
上記のブラダーゴム組成物１５７重量部（ゴム成分：１００重量部、その他のゴム組成物：５７重量部）に対して、カルシウムステアレート１重量部、グリセリン１重量部を配合し、混練したゴム組成物を準備し、その後、加硫することで、離型剤内添したブラダーを得た。このブラダーを用い、離型性、繰り返し離型性の評価を行った結果を表１に示す。離型性、繰り返し離型性に優れていた。
【００３５】
〔実施例２〜２１〕
実施例２〜２１では、表１及び２に示すように離型剤組成をそれぞれ変更する以外は、実施例１と同様の方法で離型剤内添のブラダーを得て、物性等も実施例１と同様に評価した。その結果を表１及び２に示す。それらは、離型性、繰り返し離型性に優れていた。
【００３６】
〔比較例１〕
ブラダーゴム組成物１５７重量部（ゴム成分：１００重量部、その他のゴム組成物：５７重量部）に対し、カルシウムステアレート１５重量部、グリセリン０．２重量部を配合し、混練したゴム組成物を準備し、加硫することで、離型剤内添したブラダーを得た。このブラダーを用い、離型性、繰り返し離型性の評価を行った結果を表２に示す。
【００３７】
〔比較例２〜１０〕
比較例２〜１０では、比較例１において、表２に示すように組成をそれぞれ変更する以外は、比較例１と同様に離型剤内添ブラダーを得て、物性等も比較例１と同様に評価した。その結果を表３に示す。
【００３８】
【表１】
2018086728.tif 000002
【００３９】
【表２】
2018086728.tif 000003
【００４０】
【表３】
2018086728.tif 000004
【００４１】
表１〜３から分かるように、実施例１〜２１のブラダー内添用離型剤は、上記成分（Ａ）及び上記成分（Ｂ）から選ばれる少なくとも１種と、上記成分（Ｃ）とを含むブラダー内添用離型剤であって、上記成分（Ｃ）の重量と、上記成分（Ａ）及び上記成分（Ｂ）から選ばれる少なくとも１種の合計重量との比〔Ｃ／（Ａ＋Ｂ）〕が０．０５〜１０を満たしているので、本願の課題である離型性及び繰り返し離型成に優れる。
一方、成分（Ａ）及び成分（Ｂ）から選ばれる１種と成分（Ｃ）とを含有するが、上記成分（Ｃ）の重量と、上記成分（Ａ）及び上記成分（Ｂ）から選ばれる少なくとも１種の合計重量との比〔Ｃ／（Ａ＋Ｂ）〕が０．０５〜１０の範囲にない場合（比較例１〜３、７及び８）、多価アルコール（Ｃ）を含有しない場合（比較例２及び３）、成分（Ａ）も成分（Ｂ）もどちらも含有しない場合（比較例４〜６、９及び１０）には、本願の課題のいずれかが解決できていない。